황 의 첨가량 을 0 . 0005 % 에서 0 . 005 % 로 변화 시킨 실시 예 합금 4 종 ( ⑩ Zr - 1 . 1 % Nb - 0 . 07 % Cu - 0 . 14 % O - 0 . 008 % C - 0 . 008 % Si - 0 . 0005 % S , ⑪ Zr - 1 . 1 % Nb - 0 . 07 % Cu - 0 . 14 % O - 0 . 008 % C - 0 . 008 % Si - 0 . 0010 % S , ⑫ Zr - 1 . 1 % Nb - 0 . 07 % Cu - 0 . 14 % O - 0 . 008 % C - 0 . 008 % Si - 0 . 0020 % S , ⑬ Zr - 1 . 1 % Nb - 0 . 07 % Cu - 0 . 14 % O - 0 . 008 % C - 0 . 008 % Si - 0 . 0050 % S ) 의 총 13 종 의 실시 예 합금 조성 을 하 기 표 1 에 정리 하 였 다 ( 이때 , % 는 중량 % 를 의미 한다 ) .